СПОСОБ ПОЛУЧЕНИЯ КАТАЛИЗАТОРОВ FCC С УМЕНШЕННЫМИ СКОРОСТЯМИ ИЗНАШИВАНИЯ

1. Каталитическая микросфера FCC, содержащая цеолит, где указанная микросфера сформирована, по меньшей мере, из одного формирующего цеолит нутриента или кристаллов цеолита и матрицы, причем, по меньшей мере, один из указанных кристаллов цеолита, указанного формирующего цеолит нутриента или указанной матрицы смешан с 0.005-0.5 мас. % катионоактивного полиэлектролита относительно массы указанных кристаллов цеолита или указанного формирующего цеолит нутриента и указанной матрицы, перед или во время формирования указанной микросферы.
2. Катализатор по п. 1, где микросфера составляет 20-200 мкм.
3. Катализатор по п. 1, где микросфера сформирована из формирующего цеолит нутриента и матрицы, и цеолит сформирован in situ.
4. Катализатор по п. 3, где формирующий цеолит нутриент представляет собой метакаолин.
5. Катализатор по п. 4, где матрица сформирована из каолина, который прокаливали вне его экзотермического перехода.
6. Катализатор по п. 1, где катионоактивный полиэлектролит представляет собой полиамин.
7. Катализатор по п. 4, где катионоактивный полиэлектролит представляет собой полиамин.
8. Катализатор по п. 6, где полиамин смешан с формирующим цеолит нутриентом и матрицей.
9. Катализатор по п. 6, где полиамин смешан с формирующим цеолит нутриентом и матрицей в количестве от около 0.025 до 0.1 мас.%, относительно массы формирующего цеолит нутриента и матрицы.
10. Катализатор по п. 1, где микросфера сформирована кристаллами цеолита и матрицей.
11. Способ по п. 6, где полиамин имеет молекулярную массу между 10000 и 1000000.
12. Способ получения каталитических микросфер FCC, включающий формирование пульпы или из кристаллов цеолита, или из гидратированного каолина, метакаолина или обоих каолинов и матрицы, смешивая с пульпой катионоактивный полиэлектролит, распылительную сушку пульпы в микросферы и, при необходимости, реагирование микросфер с силикатом, чтобы сформировать каталитические микросферы, состоящие из кристаллов цеолита, сформированных in-situ, катионоактивного полиэлектролита, включающего 0.005-0.5 мас.% указанной пульпы относительно кристаллов цеолита или каолина и матрицы.
13. Способ по п. 12, где каталитические микросферы составляют 20-200 мкм в диаметре.
14. Способ по п. 12, где матрица представляет собой каолин, прокаленный вне экзотермического перехода.
15. Способ по п. 12, где катионоактивный полиэлектролит представляет собой полиамин.
16. Способ по п. 15, где полиамин имеет молекулярную массу между 10000 и 1000000.
17. Способ по п. 12, где катионоактивный полиэлектролит присутствует в пульпе в количестве от 0.025 до 0.1 мас.% относительно количества кристаллов цеолита или каолина и матрицы.
18. Способ по п. 12, где пульпа содержит гидратированный каолин и/или метакаолин, и микросферы реагируют с силикатом, чтобы сформировать кристаллы цеолита in-situ.
19. Способ по п. 18, где матрица представляет собой каолин, прокаленный вне экзотермического перехода.
20. Способ по п. 19, где каолин, прокаленный вне экзотермического перехода, сформирован из ультратонкого гидратированного каолина, имеющего, по меньшей мере, 90 мас.% частиц меньше чем 2 мкм.